(57)【要約】【課題】  共役ジエン部のビニル結合量が高く、且つカップリング反応や末端変性反応に有効なリビング性の高い共重合体を高生産性で得る製造方法を提供する。【解決手段】  共役ジエン系単量体とビニル芳香族系単量体をリチウム開始剤を用いてランダム共重合体を製造する方法であって、重合の際に、（１）第３級アミン化合物、（２）ナトリウムアルコキシド、を（２）／（１）＝０．０１以上０．１未満（モル比）で共存させることを特徴とするランダム共重合体の製造方法。【選択図】  なし【特許請求の範囲】
【請求項１】
共役ジエン系単量体とビニル芳香族系単量体とをリチウム開始剤を用いてランダム共重合体を製造する方法であって、重合の際に下記（１）、（２）の物質を共存させることを特徴とするランダム共重合体の製造方法。
（１）第３級アミン化合物
（２）ナトリウムアルコキシド
ここで、（２）／（１）＝０．０１以上０．１未満（モル比）である。
【請求項２】
共役ジエン系単量体が１，３−ブタジエンであり、ビニル芳香族系単量体がスチレンであることを特徴とする請求項１に記載のランダム共重合体の製造方法。
【請求項３】
（２）／（１）＝０．０３以上０．０８未満（モル比）であることを特徴とする請求項１または２に記載のランダム共重合体の製造方法。
【請求項４】
請求項１〜３のいずれかに記載のランダム共重合体の製造方法に続き、官能基含有化合物を反応することを特徴とする変性ランダム共重合体の製造方法。
【請求項５】
請求項１〜３のいずれかに記載のランダム共重合体の製造方法に続き、チタノセン化合物を用いて水添反応することを特徴とする水添ランダム共重合体の製造方法。
【請求項６】
請求項４に記載の変性ランダム共重合体の製造方法に続き、チタノセン化合物を用いて水添反応することを特徴とする水添ランダム共重合体の製造方法。
【発明の詳細な説明】
【技術分野】
【０００１】
本発明は、共役ジエン系単量体とビニル芳香族系単量体とをリチウム開始剤を用いて共重合するランダム共重合体の製造方法に関する。本発明の製造方法は、共重合体中の共役ジエン部のビニル結合量が高く、且つカップリング反応や末端変性反応に有効なリビング性の高い共重合体を高生産性で得ることができるものである。なお、本発明において、ビニル結合量とは、１，２−結合、３，４−結合及び１，４−結合の結合様式で組み込まれている共役ジエン単量体の中で、１，２−結合及び３，４−結合で組み込まれているものの割合である。
【背景技術】
【０００２】
共役ジエン系単量体とビニル芳香族系単量体からなるランダム共重合体は、スチレン−ブタジエンゴム（ＳＢＲ）として、タイヤ用途をはじめ多くの工業部品等に使用されている。近年、シリカタイヤの普及に伴い、ジエン部のビニル結合量の高いランダムＳＢＲが注目されている。そして、ブタジエン部のビニル結合量が４０重量％以上のスチレン−ブタジエン共重合体を用いたタイヤトレッド用ゴム組成物が、例えば、特許文献１に開示されている。しかしながら、アニオン重合の場合、ジエン部のビニル結合量は重合温度に関係しており、高ビニル結合量にするためには低温で重合する必要がある。従って、高ビニル結合量のランダム共重合体は、著しく生産性の劣るものであった。
【０００３】
上記のようなビニル結合量の高いランダム共重合体を得る方法として、アニオン重合中にテトラヒドロフランのような極性物質を添加する方法が一般的に採用されている。しかしながら、このような方法を用いても、ジエン部のビニル結合量には限界があり、また、さらに生産性を上げる必要があった。
ビニル含有率の高いポリブタジエンゴムの製造方法として、１，３−ブタジエンをナトリウムアルコキシド及び極性物質の存在下で重合する方法が、例えば、特許文献２に開示されている。しかしながらこの方法で得られる重合体は、リビング性に劣り、重合後のポリマー末端を利用してカップリング反応や末端変性反応を行うには不適であった。
【０００４】
【特許文献１】特開平１１−０２９６５６号公報
【特許文献２】米国特許第５，６５４，３８４号明細書
【発明の開示】
【発明が解決しようとする課題】
【０００５】
本発明は、リチウム開始剤を用いたアニオン重合において、共役ジエン部のビニル結合量が高く、且つカップリング反応や末端変性反応に有効なリビング性の高い共重合体を高生産性で得ることが可能な製造方法を提供することを目的とする。
【課題を解決するための手段】
【０００６】
本発明者らは、上記課題を解決するため鋭意検討を重ねた結果、共役ジエン系単量体とビニル芳香族系単量体とをリチウム開始剤を用いてランダム共重合するに際し、第３級アミン化合物に対し、極少量のナトリウムアルコキシドを共存させることにより、上記課題を効果的に解決することを見出し、本発明を完成するに至った。
即ち本発明は、共役ジエン系単量体とビニル芳香族系単量体とをリチウム開始剤を用いてランダム共重合体を製造する方法であって、重合の際に下記（１）、（２）の物質を共存させることを特徴とするランダム共重合体の製造方法を提供するものである。
（１）第３級アミン化合物
（２）ナトリウムアルコキシド
ここで、（２）／（１）＝０．０１以上０．１未満（モル比）である。
【発明の効果】
【０００７】
本発明の製造方法は、ランダム共重合体中の共役ジエン部のビニル結合量を高くすることができ、且つカップリング反応や末端変性反応に有効なリビング性の高い共重合体を高生産性で得ることができる。
【発明を実施するための最良の形態】
【０００８】
以下本発明を詳細に説明する。
本発明の製造方法は、共役ジエン系単量体とビニル芳香族系単量体からなるランダム共重合体を高生産性で得る方法である。
本発明で用いる共役ジエン系単量体は、１対の共役二重結合を有するジオレフィンであり、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエンなどである。特に好ましいものとしては１，３−ブタジエンが挙げられるが、これらは一種のみならず二種以上を使用してもよい。
【０００９】
また、本発明で用いるビニル芳香族系単量体としては、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられる。特に好ましいものとしてはスチレンが挙げられるが、これらは一種のみならず二種以上を使用してもよい。
本発明において、ランダム共重合体は、炭化水素溶媒中でリチウム開始剤を用いてアニオンリビング重合により得られる。炭化水素溶媒としては、例えば、ｎ−ブタン、イソブタン、ｎ−ペンタン、ｎ−ヘキサン、ｎ−ヘプタン、ｎ−オクタンの如き脂肪族炭化水素類、シクロヘキサン、シクロヘプタン、メチルシクロヘプタンの如き脂環式炭化水素類、また、ベンゼン、トルエン、キシレン、エチルベンゼンの如き芳香族炭化水素類が挙げられる。
【００１０】
また、リチウム開始剤としては、炭素数１〜２０の脂肪族および芳香族炭化水素リチウム化合物であり、１分子中に１個のリチウムを含む化合物、１分子中に複数のリチウムを含むジリチウム化合物、トリリチウム化合物、テトラリチウム化合物が含まれる。具体的には、ｎ−プロピルリチウム、ｎ−ブチルリチウム、ｓｅｃ−ブチルリチウム、ｔｅｒｔ−ブチルリチウム、ｎ−ペンチルリチウム、ｎ−ヘキシルリチウム、ベンジルリチウム、フェニルリチウム、トリルリチウム、ジイソプロペニルベンゼンとｓｅｃ−ブチルリチウムの反応生成物、さらにジビニルベンゼンとｓｅｃ−ブチルリチウムと少量の１，３−ブタジエンの反応生成物等が挙げられる。この中でも、重合活性の点でｎ−ブチルリチウム、ｓｅｃ−ブチルリチウムが好ましい。
リチウム開始剤の使用量は、目的とするランダム共重合体の分子量によって変化させるが、単量体１００重量部に対して、一般的には０．０１〜０．４重量部を用いるが、好ましくは０．０１〜０．２重量部、より好ましくは０．０２〜０．１４重量部である。
【００１１】
本発明において、リチウム開始剤を重合開始剤として共役ジエン系単量体とビニル芳香族系単量体をランダム共重合する際に、第３級アミン化合物を添加する。第３級アミン化合物としては、一般式Ｒ1 Ｒ2 Ｒ3 Ｎ（ただし、Ｒ1 、Ｒ2 、Ｒ3 は、炭素数１〜２０の炭化水素基または第３級アミノ基を有する炭化水素基である。）で示される化合物である。該化合物としては、例えば、トリメチルアミン、トリエチルアミン、トリブチルアミン、Ｎ，Ｎ−ジメチルアニリン、Ｎ−エチルピペリジン、Ｎ−メチルピロリジン、Ｎ，Ｎ，Ｎ’，Ｎ’−テトラメチルエチレンジアミン、Ｎ，Ｎ，Ｎ’，Ｎ’−テトラエチルエチレンジアミン、１，２−ジピペリジノエタン、トリメチルアミノエチルピペラジン、Ｎ，Ｎ，Ｎ’，Ｎ”，Ｎ”−ペンタメチルエチレントリアミン、Ｎ，Ｎ’−ジオクチル−ｐ−フェニレンジアミン等が挙げられる。この中でも、Ｎ，Ｎ，Ｎ’，Ｎ’−テトラメチルエチレンジアミンが特に好ましい。
第３級アミン化合物は、共役ジエン部のビニル結合量を高くするために使用し、その使用量は、目的とする共役ジエン部のビニル結合量によって調節することができる。本発明で目的とする共役ジエンブロック部分のビニル結合量は、４０％以上であり，第３級アミン化合物の使用量は、リチウム開始剤に対して０．１〜４（モル／Ｌｉ）、より好ましくは０．２〜３（モル／Ｌｉ）である。
【００１２】
本発明においては、共重合の際に、ナトリウムアルコキシドを共存させる。用いるナトリウムアルコキシドは、一般式ＮａＯＲ（式中、Ｒは炭素数２〜１２のアルキル基である。）で示される化合物である。この中でも，炭素数３〜６のアルキル基を有するナトリウムアルコキシドが好ましく、ナトリウムｔ−ブトキシド、ナトリウムｔ−ペントキシドが特に好ましい。
本発明に用いるナトリウムアルコキシドの量は、第３級アミン化合物に対し、０．０１以上０．１未満（モル比）であり、より好ましくは０．０３以上０．０８未満（モル比）、さらに好ましくは０．０４以上０．０５５未満（モル比）である。ナトリウムアルコキシドの量がこの範囲にあると、共役ジエン部のビニル結合量が高く、且つカップリング反応や末端変性反応に有効なリビング性の高い共重合体を高生産性で得ることができる。
【００１３】
本発明において、リチウム開始剤を重合開始剤として共役ジエン系単量体とビニル芳香族系単量体をランダム共重合する方法は、バッチ重合であっても連続重合であっても、或いはそれらの組み合わせであってもよい。分子量分布の狭い共重合体を得るにはバッチ重合方法が推奨され、分子量分布が広く加工性に優れた共重合体を得るには連続重合が推奨される。
重合温度は、一般に０℃〜１５０℃、好ましくは３０℃〜１２０℃、更に好ましくは５０℃〜１００℃である。重合に要する時間は条件によって異なるが、通常は２４時間以内であり、特に好適には０．１〜１０時間である。又、重合系の雰囲気は窒素ガスなどの不活性ガス雰囲気にすることが好ましい。重合圧力は、上記重合温度範囲で単量体及び溶媒を液相に維持するに充分な圧力の範囲で行えばよく、特に限定されるものではない。更に、重合系内は開始剤及びリビングポリマーを不活性化させるような不純物、例えば、水、酸素、炭酸ガスなどが混入しないように留意する必要がある。
【００１４】
本発明においては、前記重合終了時に共重合体のリビング末端を利用してカップリング反応を行うことができる。２官能カップリング剤としては公知のものいずれでも良く、特に限定されない。例えば、ジメチルジクロロシラン、ジメチルジブロモシラン等のジハロゲン化合物、安息香酸メチル、安息香酸エチル、安息香酸フェニル、フタル酸エステル類等の酸エステル類等が挙げられる。また、３官能以上の多官能カップリング剤としては公知のものいずれでも良く、特に限定されない。例えば、３価以上のポリアルコール類、エポキシ化大豆油、ジグリシジルビスフェノールＡ等の多価エポキシ化合物、一般式Ｒ4-n ＳｉＸn （ただし、Ｒは炭素数１〜２０の炭化水素基、Ｘはハロゲン、ｎは３から４の整数を示す。）で示されるハロゲン化珪素化合物、例えばメチルシリルトリクロリド、ｔ−ブチルシリルトリクロリド、四塩化珪素およびこれらの臭素化物等、一般式Ｒ4-n ＳｎＸn （ただし、Ｒは炭素数１〜２０の炭化水素基、Ｘはハロゲン、ｎは３から４の整数を示す。）で示されるハロゲン化錫化合物、例えばメチル錫トリクロリド、ｔ−ブチル錫トリクロリド、四塩化錫等の多価ハロゲン化合物が挙げられる。炭酸ジメチルや炭酸ジエチル等も使用できる。
【００１５】
本発明では、前記重合終了後、共重合体のリビング末端に、官能基含有原子団を生成する変性剤を付加反応させることもできる。官能基含有原子団としては、例えば、水酸基、カルボニル基、チオカルボニル基、酸ハロゲン化物基、酸無水物基、カルボキシル基、チオカルボキシル酸基、アルデヒド基、チオアルデヒド基、カルボン酸エステル基、アミド基、スルホン酸基、スルホン酸エステル基、リン酸基、リン酸エステル基、アミノ基、イミノ基、ニトリル基、ピリジル基、キノリン基、エポキシ基、チオエポキシ基、スルフィド基、イソシアネート基、イソチオシアネート基、ハロゲン化ケイ素基、シラノール基、アルコキシケイ素基、ハロゲン化スズ基、アルコキシスズ基、フェニルスズ基等から選ばれる官能基を少なくとも１種含有する原子団が挙げられる。
【００１６】
官能基を有する変性剤の例としては、テトラグリシジルメタキシレンジアミン、テトラグリシジル−１，３−ビスアミノメチルシクロヘキサン、ε−カプロラクトン、δ−バレロラクトン、４−メトキシベンゾフェノン、γ−グリシドキシエチルトリメトキシシラン、γ−グリシドキシプロピルトリメトキシシラン、γ−グリシドキシプロピルジメチルフェノキシシラン、ビス（γ−グリシドキシプロピル）メチルプロポキシシラン、１，３−ジメチル−２−イミダゾリジノン、１，３−ジエチル−２−イミダゾリジノン、Ｎ，Ｎ’−ジメチルプロピレンウレア、Ｎ−メチルピロリドンなどが挙げられる。
【００１７】
本発明においては、反応温度は好ましくは０〜１５０℃、より好ましくは２０〜１２０℃である。変性反応に要する時間は他の条件によって異なるが、好ましくは２４時間以内であり、特に好適には０．１〜１０時間である。
また、上記で得られたランダム共重合体を水素添加することにより、水添共重合体を得ることもできる。特に好ましい水添触媒としてはチタノセン化合物及び／又は還元性有機金属化合物との混合物が挙げられる。チタノセン化合物としては、特開平８−１０９２１９号公報に記載された化合物が使用できるが、具体例としては、ビスシクロペンタジエニルチタンジクロライド、モノペンタメチルシクロペンタジエニルチタントリクロライド等の（置換）シクロペンタジエニル骨格、インデニル骨格あるいはフルオレニル骨格を有する配位子を少なくとも１つ以上有する化合物が挙げられる。
【００１８】
また、還元性有機金属化合物としては、有機リチウム等の有機アルカリ金属化合物、有機マグネシウム化合物、有機アルミニウム化合物、有機ホウ素化合物あるいは有機亜鉛化合物等が挙げられる。本発明において、水添反応は一般的に０〜２００℃、より好ましくは３０〜１５０℃の温度範囲で実施される。水添反応に使用される水素の圧力は０．１〜１５ＭＰａ、好ましくは０．２〜１０ＭＰａ、更に好ましくは０．３〜５ＭＰａが推奨される。また、水添反応時間は通常３分〜１０時間、好ましくは１０分〜５時間である。水添反応は、バッチプロセス、連続プロセス、或いはそれらの組み合わせのいずれでも用いることができる。
上記のようにして得られたランダム共重合体の溶液は、必要に応じて触媒残査を除去し、共重合体を溶液から分離することができる。溶媒の分離の方法としては、例えば、反応液にアセトンまたはアルコール等の共重合体に対する貧溶媒となる極性溶媒を加えて重合体を沈澱させて回収する方法、反応液を撹拌下熱湯中に投入し、スチームストリッピングにより溶媒を除去して回収する方法、または直接重合体溶液を加熱して溶媒を留去する方法等を挙げることができる。
【００１９】
本発明で製造されたランダム共重合体の構造は特に制限はなく、いかなる構造のものにも適用できる。一番単純な構造は、共役ジエン系単量体とビニル芳香族系単量体とのランダム共重合体であるが、これにビニル芳香族重合体ブロックが共重合したものも含まれる。得られたランダム共重合体の重量平均分子量は、５万〜５０万、好ましくは７万〜３０万であることが推奨される。また、分子量分布は、バッチ重合法によれば、１．５以下、好ましくは１．１以下、より好ましくは１．０７以下の共重合体が得られる。尚、共重合体の分子量は、ゲルパーミュエーションクロマトグラフィー（ＧＰＣ）による測定を行い、クロマトグラムのピークの分子量を、市販の標準ポリスチレンの測定から求めた検量線（標準ポリスチレンのピーク分子量を使用して作成）を使用して求めた重量平均分子量である。共重合体の分子量分布は、同様にＧＰＣによる測定から求めることができ、重量平均分子量と数平均分子量の比率である。
【実施例】
【００２０】
以下に、実施例などにより本発明を更に具体的に説明するが、本発明はこれらの実施例などにより何ら限定されるものではない。
また以下の実施例においては、分析や共重合体の解析は次のようにして行った。
Ｉ−１）各単量体の重合率の測定
ガスクロマトグラフィー（島津製作所製、ＧＣ−１４Ｂ）を用いて測定した。
尚、カラム充填材はアピーゾングリスを使用し、ブタジエンの重合率は９０℃一定、スチレンの重合率は９０〜１５０℃昇温の条件にて行った。
Ｉ−２）共重合体中のビニル結合量＜ジエン部＞
赤外分光光度計（日本分光社製、ＦＴ／ＩＲ−２３０）を用いて測定した。そして、ビニル結合量はハンプトン法により算出した。
【００２１】
Ｉ−３）共重合体の分子量及び分子量分布
ＧＰＣ〔装置は、ウォーターズ製〕で測定した。溶媒にはテトラヒドロフランを用い、測定条件は、温度４０℃で行った。重量平均分子量と数平均分子量が既知の市販の標準ポリスチレンを用いて作成した検量線を使用し、重量平均分子量を求めた。また、分子量分布は、重量平均分子量（Ｍｗ）と数平均分子量（Ｍｎ）との比である。
Ｉ−４）共重合体のカップリング率の測定
上記３）と同様のＧＰＣにて測定した。カップリング後のサンプルを用い、高分子量化した比率を重量％で求めた。
Ｉ−５）共重合体の変性率の測定
シリカ系ゲルを充填剤としたＧＰＣカラムに、変性した成分が吸着する特性を応用し、試料及び低分子量内部標準ポリスチレンを含む試料溶液に関して、上記３）のポリスチレン系ゲルのＧＰＣと、シリカ系カラムＧＰＣ（デュポン社製Ｚｏｒｂａｘ）の両クロマトグラムを測定し、それらの差分よりシリカカラムへの吸着量を測定し変性率を求めた。
【００２２】
［実施例１］
内容積が１０ｌの攪拌装置及びジャケット付き槽型反応器を使用してバッチ重合を行った。はじめに１ｌのシクロヘキサンを張り込み、その後ｎ−ブチルリチウム（以下、Ｂｕ−Ｌｉとする。）を全モノマ−１００重量部に対して０．０８重量部とＮ，Ｎ，Ｎ’，Ｎ’−テトラメチルエチレンジアミン（以下、ＴＭＥＤＡとする。）をｎ−ブチルリチウム１モルに対して１．８モルとナトリウムｔ−ペントキシド（以下、ＮａＯＡｍとする。）をＴＭＥＤＡに対して０．０５５モル添加した。
次に、ブタジエン８０重量部とスチレン２０重量部を含むシクロヘキサン溶液（濃度１４重量％）を１００分間かけて投入し（重合温度は、７０℃にコントロ−ルしながら），その後さらに１０分間重合した。この時点でポリマー溶液をサンプリングし、ブタジエンとスチレンの重合率を測定したところ、それぞれ１００％であった。
得られた共重合体は、ブタジエン部のビニル結合量６４．２％、重量平均分子量１５．１万、分子量分布１．０８であった。得られた共重合体の解析結果を表−１に示す。
次に、得られたポリマー溶液に、テトラグリシジル−１，３−ビスアミノメチルシクロヘキサン（以下、ＴＥＤとする。）を重合に使用したＢｕ−Ｌｉに対して当モル反応させてカップリング共重合体を得た。得られた共重合体のカップリング率を測定したところ、９０％であった。
【００２３】
［実施例２］
実施例１と同様に共重合体を作成した。但し、ＮａＯＡｍに変えてナトリウムｔ−ブトキシド（以下、ＮａＯＢｕとする。）を使用した。得られた共重合体の解析結果を表−１に示す。
また、実施例１と同様にＴＥＤによるカップリング共重合体を得た。得られた共重合体のカップリング率を測定したところ、８８％であった。
【００２４】
［実施例３］
内容積が１０ｌの攪拌装置及びジャケット付き槽型反応器を使用してバッチ重合を行った。はじめに１ｌのシクロヘキサンを張り込み、その後Ｂｕ−Ｌｉを全モノマー１００重量部に対して０．０４重量部とＴＭＥＤＡをＢｕ−Ｌｉ１モルに対して１．８モルとＮａＯＡｍをＴＭＥＤＡに対して０．０５５モル添加した。次にブタジエン５０重量部とスチレン５０重量部を含むシクロヘキサン溶液（濃度１４重量％）を１００分間かけて投入し（重合温度は、７０℃にコントロールしながら）、その後さらに１０分間重合した。この時点でポリマ−溶液をサンプリングし、ブタジエンとスチレンの重合率を測定したところ、それぞれ１００％であった。
得られた共重合体は、ブタジエン部のビニル結合量４８．６％、重量平均分子量３０．８万、分子量分布１．０７であった。得られた共重合体の解析結果を表−１に示す。
次に、得られたポリマー溶液に、１，３−ジメチル−２−イミダゾリジノン（以下、ＤＭＩとする。）を重合に使用したＢｕ−Ｌｉに対して当モル反応させて変性共重合体を得た。得られた共重合体の変性率を測定したところ、８３％であった。
【００２５】
［実施例４］
実施例３と同様に共重合体を作成した。但し、ＴＭＥＤＡの添加量を２．０モルに、またＮａＯＡｍの添加量を０．０４モルに変更した。得られた共重合体の解析結果を表−１に示す。
また、実施例３と同様にＤＭＩによる変性共重合体を得た。得られた共重合体の変性率を測定したところ、８６％であった。
［比較例１］
実施例１と同様に共重合体を作成した。但し、ＮａＯＡｍを添加しなかった。
同様にサンプリングしたポリマー溶液中には、未反応の単量体が存在した。得られた共重合体の解析結果を表−１に示す。
【００２６】
［比較例２］
実施例３と同様に共重合体を作成した。但し、ＮａＯＡｍを添加しなかった。
同様にサンプリングしたポリマー溶液中には、未反応の単量体が存在した。得られた共重合体の解析結果を表−１に示す。
［比較例３］
実施例１と同様に共重合体を作成した。但し、ＮａＯＡｍの添加量を０．１２モルに変更した。得られた共重合体の解析結果を表−１に示す。
また、実施例１と同様にＴＥＤによるカップリング共重合体を得た。得られた共重合体のカップリング率を測定したところ、５５％であった。
［比較例４］
実施例１と同様に共重合体を作成した。但し、ＮａＯＡｍの添加量を０．５０モルに変更した。得られた共重合体の解析結果を表−１に示す。
また、実施例１と同様にＴＥＤによるカップリング共重合体を得た。得られた共重合体のカップリング率を測定したところ、４６％であった。
【００２７】
【表１】
2006241288.tif 000002
【産業上の利用可能性】
【００２８】
本発明の製造方法は、共重合体中の共役ジエン部のビニル結合量が高く、且つカップリング反応や末端変性反応に有効なリビング性の高い共重合体を高生産性で得ることを可能とする。
本発明で得られるランダム共重合体、あるいはそのリビングポリマーをカップリングや末端変性した共重合体は、タイヤ用途をはじめ、工業部品等に利用される。従って、該共重合体を容易に生産できる本発明は極めて有用である。